(57)【要約】【課題】本発明の課題は、木質系基材処理用水性塗装組成物、それを用いた塗装処理木質系基材の製造法およびそれにより得られる塗装処理木質系基材を提供することにある。【解決手段】有機ケイ素化合物とアミノ基含有アルコキシシランとの共加水分解縮合物、ホウ素を含む化合物及び／またはリンを含む化合物、水溶性有機溶剤および水、更には、脂肪族第４級アンモニウム化合物からなる水性塗装組成物で木質系基材を処理することにより、木質系基材表面と塗料との間の密着安定性を増大させ、その塗膜寿命を伸長させ、美観を維持することを可能とすることができ、更には、寸法安定性、防腐性および防蟻性を付与することが可能である。【選択図】なし【特許請求の範囲】
【請求項１】
（Ａ）下記（ａ）の有機ケイ素化合物またはその部分加水分解物１００重量部と下記（ｂ）のアミノ基含有アルコキシシランまたはその部分加水分解物０．５〜４９重量部とを有機酸または無機酸の存在下で共加水分解縮合させた共加水分解縮合物：
（ａ）下記一般式（１）
（Ｒ1）a（ＯＲ2）bＳｉＯ(4-a-b)/2      （１）          
（但し、式中Ｒ1は炭素原子数１〜６のアルキル基、Ｒ2は炭素原子数１〜４のアルキル基であり、ａは０．７５〜１．５、ｂは０．２〜３で、かつ０．９＜ａ＋ｂ≦４を満足する正数である。）で示される有機ケイ素化合物：
（ｂ）下記一般式（２）
Ｒ3Ｒ4ＮＲ5−ＳｉＲ6n（ＯＲ2）3-n        （２）          
（但し、式中Ｒ2は上記と同様であり、Ｒ3、Ｒ4はそれぞれ互いに同一又は異種の水素原子、炭素原子数１〜１５のアルキル基又はアミノアルキル基、Ｒ5は炭素原子数１〜１８の２価炭化水素基、Ｒ6は炭素原子数１〜４のアルキル基である。ｎは０又は１である。）で示されるアミノ基含有アルコキシシラン又はその部分加水分解物、
（Ｂ）ホウ素を含む化合物及び／またはリンを含む化合物、
（Ｃ）水溶性有機溶剤、
および
（Ｄ）水、
からなる木質系基材処理用水性塗装組成物。
【請求項２】
更に、（Ｅ）脂肪族第４級アンモニウム化合物を含む請求項１の木質系基材処理用水性塗装組成物。
【請求項３】
（Ａ）共加水分解縮合物固形分１００重量部に対して、（Ｂ）ホウ素を含む化合物及び／またはリンを含む化合物０．１〜７５重量部、（Ｃ）水溶性有機溶剤１００〜７５０重量部、（Ｄ）水１０〜６２５重量部、および（Ｅ）脂肪族第４級アンモニウム化合物０．０５〜２５重量部を含む請求項２の木質系基材処理用水性塗装組成物。
【請求項４】
（Ａ）共加水分解縮合物を得るための（ａ）成分の有機ケイ素化合物がシロキサンオリゴマーである請求項１から３のいずれかの木質系基材処理用水性塗装組成物。
【請求項５】
シロキサンオリゴマーが［ＣＨ3（ＯＲ2）2Ｓｉ］2Ｏ（但し、Ｒ2は上記と同じである）で表されるシロキサンダイマーである請求項４の木質系基材処理用水性塗装組成物。
【請求項６】
（Ａ）共加水分解縮合物を得るための（ｂ）成分のアミノ基含有アルコキシシランが、
Ｈ2Ｎ（ＣＨ2）2ＮＨ（ＣＨ2）3Ｓｉ（ＯＣＨ3）3（Ｎ−（２−アミノエチル）−３−アミノプロピルトリメトキシシラン）、
Ｈ2Ｎ（ＣＨ2）2ＮＨ（ＣＨ2）3ＳｉＣＨ3（ＯＣＨ3）2（Ｎ−（２−アミノエチル）−３−アミノプロピルメチルジメトキシシラン）、
Ｈ2Ｎ（ＣＨ2）2ＮＨ（ＣＨ2）3Ｓｉ（ＯＣＨ2ＣＨ3）3（Ｎ−（２−アミノエチル）−３−アミノプロピルトリエトキシシラン）、
Ｈ2Ｎ（ＣＨ2）2ＮＨ（ＣＨ2）3ＳｉＣＨ3（ＯＣＨ2ＣＨ3）2（Ｎ−（２−アミノエチル）−３−アミノプロピルメチルジエトキシシラン）、
Ｈ2Ｎ（ＣＨ2）3Ｓｉ（ＯＣＨ3）3（３−アミノプロピルトリメトキシシラン）、
Ｈ2Ｎ（ＣＨ2）3ＳｉＣＨ3（ＯＣＨ3）２（３−アミノプロピルメチルジメトキシシラン）、
Ｈ2Ｎ（ＣＨ2）3Ｓｉ（ＯＣＨ2ＣＨ3）3（３−アミノプロピルトリエトキシシラン）、または
Ｈ2Ｎ（ＣＨ2）2ＳｉＣＨ3（ＯＣＨ2ＣＨ3）2（３−アミノプロピルメチルジエトキシシラン）
である請求項１から５のいずれかの木質系基材処理用水性塗装組成物。
【請求項７】
（ａ）成分と（ｂ）成分とから得られる（Ａ）共加水分解縮合物の重量平均分子量が５００〜５０００である請求項１から７のいずれかの木質系基材処理用水性塗装組成物。
【請求項８】
（Ｂ）ホウ素を含む化合物及び／またはリンを含む化合物が、ホウ酸である請求項１から７のいずれかの木質系基材処理用水性塗装組成物。
【請求項９】
（Ｅ）脂肪族第４級アンモニウム化合物が、下記一般式（３）
［（ＣＨ3）2Ｒ7Ｎ（ＣＨ2）3−ＳｉＲ6n（ＯＲ2）3-n］+Ｘ-    （３）      
（但し、式中Ｒ2、Ｒ6は上記と同様であり、Ｒ7は炭素原子数１１〜２２の１価炭化水素基である。ｎは０または１である。）で示される４級アミノ基含有アルコキシシランまたはその部分加水分解物である請求項２から８のいずれかの木質系基材処理用水性塗装組成物。
【請求項１０】
請求項１から９のいずれかの木質系基材処理用水性塗装組成物を、木質系基材の表面に含浸させてから乾燥し、更に中塗り用塗料および／または上塗り用塗料で塗装することを特徴とする塗装処理木質系基材の製造法。
【請求項１１】
中塗り用塗料および／または上塗り用塗料がフッ素系樹脂塗料である請求項１０の塗装処理木質系基材の製造法。
【請求項１２】
請求項１０または１１の製造法により得られる塗装処理木質系基材。
【発明の詳細な説明】
【技術分野】
【０００１】
本発明は、木質系基材処理用水性塗装組成物、それを用いた塗装処理木質系基材の製造法およびその製造法により得られる塗装処理木質系基材に関する。更に詳細には、木質系基材表面と塗料との間の密着安定性を増大させ、その塗膜寿命を伸長させ、美観を維持することを可能とし、更には、寸法安定性、防腐性および防蟻性を付与することが可能な木質系基材処理用水性塗装組成物、それを用いた塗装処理木質系基材の製造法およびそれにより得られる塗装処理木質系基材に関する。
【背景技術】
【０００２】
木材を内装材料あるいは外装材料として利用するにあたって、保護または意匠性の点からその表面に塗装を施す場合が多い。しかしながら、特に外装材料としての木材を観察すると、紫外線、雨水といった因子により木材表面の劣化や、水分の木材への浸透による寸法変化あるいはカビ、木材腐朽菌の発生等による、塗膜と木材間の剥離や干割れ、または木材変色等の美観の低下を生じせしめるに至り、塗料が如何に耐久性あるいは耐色性を有していたとしても、良好な木材塗装としての塗膜耐久性あるいは耐色性つまり美観の持続性を得るには至らなかった。また、木材表面にカビや腐朽菌の発生を抑えるために、防カビ剤や防腐剤を処理する場合があるが、作業工程上、作業者への負荷が一般的に高いものである。
また、木材塗装方法としては、フッ素系、シリコーン系、アクリル系、ウレタン系、ポリエステル系、油脂系の樹脂あるいはモノマーを溶解させたものを木材に塗布・含浸させ、乾燥する方法が知られている。従来は、このような塗料としては、溶剤希釈型樹脂が主流であったが、近年、溶剤の環境に対する負の影響が水希釈型よりも一般的に大きく、また地球環境の保護や資源の活用の面からも溶剤を使用しない水希釈型樹脂の開発が活発になり、商品化され始めた。
【０００３】
他方、木質基材の吸水防止や寸法安定化処理方法として、金属アルコキシドのゾル−ゲル法が提案されている。即ち、金属アルコキシド−水−アルコール−触媒の出発溶液において、金属アルコキシドは加水分解と自己重縮合により金属酸化物のゾルになり、溶液は更に反応が進んでゲルとなる反応を、木材細胞内で行わせることで木材の金属酸化物による無機質複合化を行う手法である（非特許文献１）。ゾル−ゲル法による改質木材については既にゾルーゲル法による木材と無機質の複合化、多孔特性を維持した無機質複合化木材（非特許文献２）、ゾルーゲル法による木材と無機質の複合化、化学修飾木材の無機質複合化（非特許文献３）などが報告されている。また、ケイ素アルコキシドと加水分解性アルコキシリル基含有の防菌・防黴性有機ケイ素を木材中に含浸し、重縮合させること特徴とした防菌・防黴性無機質複合化木材の製造方法（特許文献１）、シロキサンオリゴマーを処理、硬化させることを特徴とする防菌・防黴性無機質複合化木材の製造方法（特許文献２）、有機ケイ素化合物とアミノ基含有アルコキシシランとの共加水分解縮合物により木質基材に撥水性を付与する方法（特許文献３）などが提案されている。
しかしながら、これらの従来の技術においては、木材表面に塗布処理を実施し、なおかつ塗料との密着性を保持しながら耐候性等、各種性能を発現させる場合、木材自体の吸水防止性や寸法安定性においては満足できるものの、水溶性の中塗り塗料や上塗り塗料との密着性に問題が生じていた。
【０００４】
【非特許文献１】ゾルーゲル法の科学、アグネ承風社
【非特許文献２】日本木材学会誌３８（１１）、１０４３（１９９２）
【非特許文献３】日本木材学会誌３９（３）、３０１（１９９３）
【特許文献１】特開平１０−３３７７０５号公報
【特許文献２】特開平１１−７０５０７号公報
【特許文献３】特開２００２−２４１７４４号公報
【発明の開示】
【発明が解決しようとする課題】
【０００５】
本発明はこれらの問題点に着目してなされたもので、本発明は、木質内装材さらには外装材においても良好な塗膜耐久性あるいは色保持性を付与し、木質系基材と中塗り塗料や上塗り塗料との良好な密着性を付与し、かつ防菌・防黴性をも付与することのできる木質系基材処理用水性塗装処理組成物を提供するものである。また、本発明は、それを用いた塗装処理木質系基材の製造法およびそれにより得られる塗装処理木質系基材を提供するものである。
【課題を解決するための手段】
【０００６】
本発明は、（Ａ）下記（ａ）の有機ケイ素化合物またはその部分加水分解物１００重量部と下記（ｂ）のアミノ基含有アルコキシシランまたはその部分加水分解物０．５〜４９重量部とを有機酸または無機酸の存在下で共加水分解縮合させた共加水分解縮合物：
（ａ）下記一般式（１）
（Ｒ1）a（ＯＲ2）bＳｉＯ(4-a-b)/2      （１）          
（但し、式中Ｒ1は炭素原子数１〜６のアルキル基、Ｒ2は炭素原子数１〜４のアルキル基であり、ａは０．７５〜１．５、ｂは０．２〜３で、かつ０．９＜ａ＋ｂ≦４を満足する正数である。）で示される有機ケイ素化合物：
（ｂ）下記一般式（２）
Ｒ3Ｒ4ＮＲ5−ＳｉＲ6n（ＯＲ2）3-n        （２）          
（但し、式中Ｒ2は上記と同様であり、Ｒ3、Ｒ4はそれぞれ互いに同一又は異種の水素原子、炭素原子数１〜１５のアルキル基又はアミノアルキル基、Ｒ5は炭素原子数１〜１８の２価炭化水素基、Ｒ6は炭素原子数１〜４のアルキル基である。ｎは０又は１である。）で示されるアミノ基含有アルコキシシラン又はその部分加水分解物、
（Ｂ）ホウ素を含む化合物及び／またはリンを含む化合物、
（Ｃ）水溶性有機溶剤、
および
（Ｄ）水、
からなる木質系基材処理用水性塗装組成物に関する。
【０００７】
更に本発明は、上記の木質系基材処理用水性塗装組成物を、木質系基材の表面に含浸させてから乾燥し、更に中塗り用塗料および／または上塗り用塗料で塗装することを特徴とする塗装処理木質系基材の製造法に関する。
更に本発明は、上記の製造法により得られる塗装処理木質系基材に関する。
【発明の効果】
【０００８】
本発明の木質系基材処理用水性塗装組成物により、木質系基材表面と塗料との間の密着安定性を増大させ、その塗膜寿命を伸長させ、美観を維持することができ、更には、寸法安定性、防腐性および防蟻性を改善することもできる。従って、本発明の木質系基材処理用水性塗装組成物は、内装材はもとより外装材、特に開口部の部材等に適用することによって、それらに高耐候性を付与し、長期間にわたって品質を維持できる。
【発明を実施するための最良の形態】
【０００９】
以下、本発明につき更に詳しく説明する。
本発明の木質系基材処理用水性塗装組成物を構成する１つの成分である（Ａ）共加水分解縮合物を得るための（ａ）成分は、一般式（１）で示される有機ケイ素化合物である。式（１）のＲ1は炭素原子数１〜６、好ましくは１〜３のアルキル基である。具体的にはメチル基、エチル基、ｎ−プロピル基、イソプロピル基、ｎ−ブチル基、イソブチル基、ｎ−ペンチル基、ｎ−ヘキシル基等が挙げられ、特にメチル基が好ましい。Ｒ2は炭素原子数１〜４のアルキル基であり、メチル基、エチル基、ｎ−プロピル基、イソプロピル基、ｎ−ブチル基、イソブチル基等が挙げられ、メチル基、エチル基が好ましい。このような式（１）の有機ケイ素化合物の具体例としては、ＣＨ3Ｓｉ（ＯＣＨ3）3，ＣＨ3Ｓｉ（ＯＣ2Ｈ5）3，ＣＨ3Ｓｉ（ＯＣＨ（ＣＨ3）2）3，ＣＨ3ＣＨ2Ｓｉ（ＯＣＨ3）3，ＣＨ3ＣＨ2Ｓｉ（ＯＣ2Ｈ5）3，ＣＨ3ＣＨ2Ｓｉ（ＯＣＨ（ＣＨ3）2）3，Ｃ3Ｈ6Ｓｉ（ＯＣＨ3）3，Ｃ3Ｈ6Ｓｉ（ＯＣ2Ｈ5）3，Ｃ3Ｈ6Ｓｉ（ＯＣＨ（ＣＨ3）2）3，Ｃ4Ｈ9Ｓｉ（ＯＣＨ3）3，Ｃ4Ｈ9Ｓｉ（ＯＣ2Ｈ5）3，Ｃ4Ｈ9Ｓｉ（ＯＣＨ（ＣＨ3）2）3，Ｃ5Ｈ11Ｓｉ（ＯＣＨ3）3，Ｃ5Ｈ11Ｓｉ（ＯＣ2Ｈ5）3，Ｃ5Ｈ11Ｓｉ（ＯＣＨ（ＣＨ3）2）3，Ｃ6Ｈ13Ｓｉ（ＯＣＨ3）3，Ｃ6Ｈ13Ｓｉ（ＯＣ2Ｈ5）3，Ｃ6Ｈ13Ｓｉ（ＯＣＨ（ＣＨ3）2）3などが挙げられる。
このような各種有機ケイ素化合物を単独で使用してもよく、２種類以上の混合物を使用してもよく、混合物の部分加水分解物を使用してもよい。この場合、（ａ）成分としては、上記有機ケイ素化合物を部分加水分解縮合したアルコキシ基含有シロキサンを用いることが好ましい。この部分加水分解物であるシロキサンオリゴマーのケイ素原子の数は２〜１０、特に２〜４であることが好ましい。更に、（ａ）成分としては、水中で炭素原子数１〜６のアルキルトリクロロシランとメタノールまたはエタノールとの反応により得られるものでもよい。この場合も、このシロキサンオリゴマーのケイ素原子数は２〜６、特に２〜４であることが好ましい。このようなシロキサンオリゴマーとしては、特に［ＣＨ3（ＯＲ2）2Ｓｉ］2Ｏで表されるシロキサンダイマーが好ましい。この場合、シロキサントリマーやシロキサンテトラマーを含んでいてもよい。また、２５℃で３００ｍｍ2／ｓ以下の粘度を有しているものが好ましく、特に１〜１００ｍｍ2／ｓの粘度を有するものが好適である。
【００１０】
上記（Ａ）共加水分解縮合物を得るための（ｂ）成分は、一般式（２）で示されるアミノ基含有アルコキシシランまたはその部分加水分解物である。式（２）中のＲ3、Ｒ4としては、例えばメチル基、エチル基、プロピル基、ブチル基、アミノメチル基、アミノエチル基、アミノプロピル基、アミノブチル基等が挙げられる。Ｒ5としては、例えばメチレン基、エチレン基、プロピレン基、ブチレン基等のアルキレン基が挙げられる。Ｒ6としては、例えばメチル基、エチル基、プロピル基、ブチル基等が挙げられる。このような式（２）のアミノ基含有アルコキシシランの具体例としては、Ｈ2Ｎ（ＣＨ2）2Ｓｉ（ＯＣＨ3）3，Ｈ2Ｎ（ＣＨ2）2Ｓｉ（ＯＣＨ2ＣＨ3）3，Ｈ2Ｎ（ＣＨ2）3Ｓｉ（ＯＣＨ3）3，Ｈ2Ｎ（ＣＨ2）3Ｓｉ（ＯＣＨ2ＣＨ3）3，ＣＨ3ＮＨ（ＣＨ2）3Ｓｉ（ＯＣＨ3）3，ＣＨ3ＮＨ（ＣＨ2）3Ｓｉ（ＯＣＨ2ＣＨ3）3，ＣＨ3ＮＨ（ＣＨ2）5Ｓｉ（ＯＣＨ3）3，ＣＨ3ＮＨ（ＣＨ2）5Ｓｉ（ＯＣＨ2ＣＨ3）3，Ｈ2Ｎ（ＣＨ2）2ＮＨ（ＣＨ2）3Ｓｉ（ＯＣＨ3）3、Ｈ2Ｎ（ＣＨ2）2ＮＨ（ＣＨ2）3Ｓｉ（ＯＣＨ2ＣＨ3）3，ＣＨ3ＮＨ（ＣＨ2）2ＮＨ（ＣＨ2）3Ｓｉ（ＯＣＨ3）3，ＣＨ3ＮＨ（ＣＨ2）2ＮＨ（ＣＨ2）3Ｓｉ（ＯＣＨ2ＣＨ3）3，Ｃ4Ｈ9ＮＨ（ＣＨ2）2ＮＨ（ＣＨ2）3Ｓｉ（ＯＣＨ3）3，Ｃ4Ｈ9ＮＨ（ＣＨ2）2ＮＨ（ＣＨ2）3Ｓｉ（ＯＣＨ2ＣＨ3）3，Ｈ2Ｎ（ＣＨ2）2ＳｉＣＨ3（ＯＣＨ3）2，Ｈ2Ｎ（ＣＨ2）2ＳｉＣＨ3（ＯＣＨ2ＣＨ3）2，Ｈ2Ｎ（ＣＨ2）3ＳｉＣＨ3（ＯＣＨ3）2，Ｈ2Ｎ（ＣＨ2）3ＳｉＣＨ3（ＯＣＨ2ＣＨ3）2，ＣＨ3ＮＨ（ＣＨ2）3ＳｉＣＨ3（ＯＣＨ3）2，ＣＨ3ＮＨ（ＣＨ2）3ＳｉＣＨ3（ＯＣＨ2ＣＨ3）2，ＣＨ3ＮＨ（ＣＨ2）5ＳｉＣＨ3（ＯＣＨ3）2，ＣＨ3ＮＨ（ＣＨ2）5ＳｉＣＨ3（ＯＣＨ2ＣＨ3）2，Ｈ2Ｎ（ＣＨ2）2ＮＨ（ＣＨ2）3ＳｉＣＨ3（ＯＣＨ3）2，Ｈ2Ｎ（ＣＨ2）2ＮＨ（ＣＨ2）3ＳｉＣＨ3（ＯＣＨ2ＣＨ3）2，ＣＨ3ＮＨ（ＣＨ2）2ＮＨ（ＣＨ2）3ＳｉＣＨ3（ＯＣＨ3）2，ＣＨ3ＮＨ（ＣＨ2）2ＮＨ（ＣＨ2）3ＳｉＣＨ3（ＯＣＨ2ＣＨ3）2，Ｃ4Ｈ9ＮＨ（ＣＨ2）2ＮＨ（ＣＨ2）3ＳｉＣＨ3（ＯＣＨ3）2，Ｃ4Ｈ9ＮＨ（ＣＨ2）2ＮＨ（ＣＨ2）3ＳｉＣＨ3（ＯＣＨ2ＣＨ3）2等が挙げられる。
【００１１】
これらの中で、特に、Ｈ2Ｎ（ＣＨ2）2ＮＨ（ＣＨ2）3Ｓｉ（ＯＣＨ3）3（Ｎ−（２−アミノエチル）−３−アミノプロピルトリメトキシシラン）、Ｈ2Ｎ（ＣＨ2）2ＮＨ（ＣＨ2）3ＳｉＣＨ3（ＯＣＨ3）2（Ｎ−（２−アミノエチル）−３−アミノプロピルメチルジメトキシシラン）、Ｈ2Ｎ（ＣＨ2）2ＮＨ（ＣＨ2）3Ｓｉ（ＯＣＨ2ＣＨ3）3（Ｎ−（２−アミノエチル）−３−アミノプロピルトリエトキシシラン）、Ｈ2Ｎ（ＣＨ2）2ＮＨ（ＣＨ2）3ＳｉＣＨ3（ＯＣＨ2ＣＨ3）2（Ｎ−（２−アミノエチル）−３−アミノプロピルメチルジエトキシシラン）、Ｈ2Ｎ（ＣＨ2）3Ｓｉ（ＯＣＨ3）3（３−アミノプロピルトリメトキシシラン）、Ｈ2Ｎ（ＣＨ2）3ＳｉＣＨ3（ＯＣＨ3）２３−アミノプロピルメチルジメトキシシラン）、Ｈ2Ｎ（ＣＨ2）3Ｓｉ（ＯＣＨ2ＣＨ3）3（３−アミノプロピルトリエトキシシラン）、Ｈ2Ｎ（ＣＨ2）2ＳｉＣＨ3（ＯＣＨ2ＣＨ3）2（３−アミノプロピルメチルジエトキシシラン）などが好適に用いられる。
上記（Ａ）共加水分解縮合物を得るための（ａ）成分および（ｂ）成分の使用割合は、（ａ）成分１００部（重量部、以下同じ）に対して（ｂ）成分０．５〜４９部、好ましくは５〜３０部である。（ｂ）成分が０．５部未満であると、得られる本発明の木質系基材処理用水性塗装組成物の水溶性が弱くなり、安定性が悪くなる。また、（ｂ）成分が４９部を超えると、長期吸水防止性、撥水性が悪くなったり、木質系基材を処理したときに黄変が激しくなる。モル換算としては、（ａ）成分のＳｉ原子１モルに対し（ｂ）成分のＳｉ原子が０．０１〜０．３モル、特に０．０５〜０．２モルとなるように用いることが好ましい。
【００１２】
これら（ａ）成分および（ｂ）成分を用いて上記（Ａ）共加水分解縮合物を製造するには、有機酸または無機酸の存在下で共加水分解させればよい。この場合、最初に（ａ）成分を有機酸あるいは無機酸の存在下で加水分解し、この（ａ）成分の加水分解物と（ｂ）成分を混合し、有機酸あるいは無機酸の存在下、更に加水分解させることが好ましい。まず、（ａ）成分を加水分解する際に使用される有機酸および無機酸としては、例えば塩酸、硫酸、メタンスルホン酸、ギ酸、酢酸、プロピオン酸、クエン酸、シュウ酸およびマレイン酸などから選ばれる少なくとも１種の酸が用いられる。特に好適なものは酢酸、プロピオン酸である。この酸の使用量は、（ａ）成分１００部に対して２〜４０部、特に３〜１５部が好適である。酢酸の場合は特に３〜１０部が好ましく、プロピオン酸の場合は特に５〜１２部が好ましい。
加水分解の際は適度に溶剤で希釈した状態で行うのが好ましい。溶剤としては、アルコール系溶剤が好適であり、特にメタノール、エタノール、イソプロピルアルコール、第三ブチルアルコールが好適である。この溶剤の使用量は、（ａ）成分１００部に対して５０〜３００部、特に７０〜２００部が好ましい。溶剤の使用量が５０部より少ないと、縮合が進んでしまう場合があり、また、３００部を超えると、加水分解に時間がかかる。（ａ）成分を加水分解させるために加える水量は、（ａ）成分１モルに対し０．５〜４モル量、特に１〜３モル量が好適である。加える水量が０．５モル量より少ないとアルコキシ基が多く残存してしまう場合があり、４モル量を超えると縮合が進行しすぎる場合がある。（ａ）成分を加水分解させる際の反応条件は、反応温度１０〜４０℃、特に２０〜３０℃がよく、反応時間は１〜３時間で加水分解反応させるのがよい。
【００１３】
以上で得られた（ａ）成分と（ｂ）成分とを反応させ、上記（Ａ）共加水分解縮合物を合成する。反応条件は、反応温度６０〜１００℃、反応時間１〜３時間が好ましい。反応終了後は、溶剤の沸点以上まで温度を上げ、アルコール溶剤を留去させ、共加水分解縮合物を取り出してもよいし、留去せずにアルコール溶液のまま使用してもよい。また上記（Ａ）共加水分解縮合物の重量平均分子量は５００〜５０００、特に８００〜２０００の範囲であることが望ましい。
ここで得られる共加水分解物縮合物（Ａ）の固形分は、１０５℃で３時間乾燥後、残存したものを固形分とする。この（Ａ）の固形分という場合、このものを指すこととする。
上述した方法で得られる（ａ）成分および（ｂ）成分の共加水分解・縮合反応生成物からなる（Ａ）共加水分解縮合物は、親水部（アミノ基、シラノール基）と疎水部（アルキルシリル基）のバランスが良いためか、適度な撥水性をもちかつ浸透性もよいため水溶性塗料との密着性を悪化させることがなく、また木材内部への水分の侵入、木材の割れ等を防ぐ効果がある。
【００１４】
本発明では、（Ａ）の共加水分解縮合物と共に、（Ｂ）のホウ素を含む化合物および／またはもしくはリンを含む化合物を用いる。ホウ素を含む化合物としては、ホウ酸化合物が好ましく、具体的には、ＩｎＢＯ3、Ｍｇ3（ＢＯ3）2などのオルトホウ酸塩；Ｍｇ2Ｂ2Ｏ5、Ｃｏ2Ｂ2Ｏ5などの二ホウ酸塩；ＮａＢＯ2、ＫＢＯ2、ＬｉＢＯ2、Ｃａ（ＢＯ2）2などのメタホウ酸塩；Ｎａ2Ｂ4Ｏ7などの四ホウ酸塩；ＫＢ5Ｏ8などの五ホウ酸塩等が挙げられる。また、オルトホウ酸（Ｈ3ＢＯ3）、メタホウ酸（ＨＢＯ2）、四ホウ酸（Ｈ2Ｂ4Ｏ7）などのホウ酸；ホウ砂（Ｎａ2Ｂ4Ｏ7１０Ｈ2Ｏ）などが挙げられる。リンを含む化合物としては、例えばリン酸、亜リン酸、メタリン酸、メタ亜リン酸、次亜リン酸、ピロ亜リン酸、次リン酸、ピロリン酸およびそれらの塩が挙げられる。塩としては、例えばナトリウム塩、カリウム塩、リチウム塩、ベリリウム塩、マグネシウム塩、カルシウム塩、亜鉛塩、カドミウム塩、アンモニウム塩が挙げられる。また、リンを含む化合物としては、例えば亜リン酸トリメチル、亜リン酸トリエチル、亜リン酸トリプロピル、亜リン酸トリブチル等の亜リン酸トリアルキル、リン酸トリメチル、リン酸トリエチル、リン酸トリプロピル、リン酸トリブチル等のリン酸トリアルキルなども挙げることができる。中でもリン酸トリメチル、リン酸トリエチルなどが好ましい。
（Ｂ）の化合物を添加することにより、得られる本発明の木質系基材処理用水性塗装組成物に防蟻性および／または難燃性を付与することができる。その配合量は、（Ａ）の共加水分解縮合物の固形分１００部に対して０．１〜７５部、特に２〜５０部であることが好ましい。少なすぎると防蟻性および／または難燃性が不十分となることがあり、多すぎると本発明の木質系基材処理用水性塗装組成物の保存安定性が悪くなることがある。
【００１５】
本発明では、更に（Ｃ）の水溶性有機溶剤を用いる。水溶性有機溶剤としては、アルコール系溶剤が好適であり、特にメタノール、エタノール、イソプロピルアルコール、第三ブチルアルコールが好適である。この溶剤の使用量は、（Ａ）の共加水分解縮合物の固形分１００部に対して、１００〜７５０部、好ましくは２００〜６００部である。この量が６００部より多いと、得られる本発明の木質系基材処理用水性塗装組成物の安定性が悪化する場合がある。
本発明では、更に（Ｄ）として水を用いる。この水の使用量は、（Ａ）の共加水分解縮合物固形分１００部に対して、１０〜６２５部、好ましくは５０〜６００部である。この量が１０部より少ないと、得られる本発明の木質系基材処理用水性塗装組成物の安定性が悪化する場合がある。また６００部より多くても組成物の安定性が悪化する場合がある。
【００１６】
本発明では、上記した（Ａ）から（Ｄ）の成分に加えて、（Ｅ）成分として、脂肪族第４級アンモニウム化合物を更に用いてもよい。脂肪族第４級アンモニウム化合物としては、下記一般式（３）
［（ＣＨ3）2Ｒ7Ｎ（ＣＨ2）3−ＳｉＲ6n（ＯＲ2）3-n］+Ｘ-    （３）      
（但し、式中Ｒ2、Ｒ6は上記と同様であり、Ｒ7は炭素原子数１１〜２２の１価炭化水素基、特にアルキル基、アルケニル基などである。ｎは０又は１である。）で示される４級アミノ基含有アルコキシシランまたはその部分加水分解物が好ましい。上記式（３）のＲ7としては、−Ｃ11Ｈ23基、−Ｃ12Ｈ25基、−Ｃ16Ｈ31基、−Ｃ16Ｈ33基、−Ｃ18Ｈ37基、−Ｃ20Ｈ41基、−Ｃ22Ｈ45基等が挙げられる。このような上記式（３）の４級アミノ基含有アルコキシシランの具体例としては、例えば、
［Ｃ12Ｈ25（ＣＨ3）2Ｎ（ＣＨ2）3Ｓｉ（ＯＣＨ3）3］+Ｃｌ-、
［Ｃ14Ｈ29（ＣＨ3）2Ｎ（ＣＨ2）3Ｓｉ（ＯＣＨ2ＣＨ3）3］+Ｃｌ-、
［Ｃ16Ｈ33（ＣＨ3）2Ｎ（ＣＨ2）3Ｓｉ（ＯＣＨ3）3］+Ｃｌ-、
［Ｃ16Ｈ33（ＣＨ3）2Ｎ（ＣＨ2）3Ｓｉ（ＯＣＨ2ＣＨ3）3］+Ｃｌ-、
［Ｃ16Ｈ33（ＣＨ3）2Ｎ（ＣＨ2）3ＳｉＣＨ3（ＯＣＨ3）2］+Ｃｌ-、
［Ｃ16Ｈ33（ＣＨ3）2Ｎ（ＣＨ2）3ＳｉＣＨ3（ＯＣＨ2ＣＨ3）3］+Ｃｌ-、
［Ｃ18Ｈ37（ＣＨ3）2Ｎ（ＣＨ2）3Ｓｉ（ＯＣＨ3）3］+Ｃｌ-、
［Ｃ18Ｈ37（ＣＨ3）2Ｎ（ＣＨ2）3Ｓｉ（ＯＣＨ2ＣＨ3）3］+Ｃｌ-、
［Ｃ18Ｈ37（ＣＨ3）2Ｎ（ＣＨ2）3ＳｉＣＨ3（ＯＣＨ3）2］+Ｃｌ-、
［Ｃ18Ｈ37（ＣＨ3）2Ｎ（ＣＨ2）3ＳｉＣＨ3（ＯＣＨ2ＣＨ3）3］+Ｃｌ-
などが好適に用いられる。
【００１７】
上記（Ｅ）の脂肪族第４級アンモニウム化合物の添加により、得られる本発明の木質系基材処理用水性塗装組成物に防菌性、防黴性を付与することができる。その配合量は、（Ａ）の共加水分解縮合物の固形分１００部に対して０．０５〜２５部、特に０．１〜１５部であることが好ましい。少なすぎると防菌性、防黴性が不十分の場合があり、多すぎると組成物の保存安定性が悪くなることがある。
【００１８】
本発明の木質系基材処理用水性塗装組成物には、上記した（Ａ）から（Ｅ）の成分に加えて、更に、通常使用されている防腐剤、防黴剤、防蟻剤、香料、着色剤、あるいはカルボキシメチルセルロース、ポリビニルアルコール（ＰＶＡ）、水溶性アクリル樹脂、ＳＢＲラテックス、コロイダルシリカなどを、必要に応じて、副次的に添加してもよい。なお、これら任意成分の添加量は、本発明の効果を妨げない範囲で通常使用される量とすることができる。
また、本発明の木質系基材処理用水性塗装組成物を、木質系基材のより内部まで深く浸透させたい場合には、その浸透性をより高めるために界面活性剤を加えてもよい。用いる界面活性剤に特に限定はないが、従来公知のノニオン系、カチオン系、アニオン系の各種界面活性剤が適用可能である。具体的には、ポリオキシエチレンアルキルエーテル、ポリオキシエチレンアルキルフェニルエーテル、ポリオキシエチレンカルボン酸エステル、ソルビタン脂肪酸エステル、ポリオキシエチレンソルビタン脂肪酸エステル、ポリエーテル変性シリコーンなどのノニオン系界面活性剤、アルキルトリメチルアンモニウムクロライド、アルキルベンジルアンモニウムクロライドなどのカチオン系界面活性剤、アルキル又はアルキルアリル硫酸塩、アルキル又はアルキルアリルスルフォン酸塩、ジアルキルスルフォコハク酸塩などのアニオン系界面活性剤、アミノ酸型、ベタイン型などの両性イオン型界面活性剤などを挙げることができる。これらの中でも、特にポリエーテル変性シリコーン系界面活性剤が好ましい。界面活性剤の添加量は、本発明の木質系基材処理用水性塗装組成物固形分１００部に対して０．０１〜５０部が好ましく、より好ましくは０．２〜２．５部である。その量が０．０１部未満であると、界面活性剤を使用しない場合と殆ど変化がなく、添加する意味がない。また５０部を超える量を加えると、得られる本発明の組成物の吸水防止性や撥水性が弱くなる場合があるため好ましくない。
【００１９】
また、界面活性剤を予め本発明の木質系基材処理用水性塗装組成物に添加するのでなく、本発明の組成物で木質系基材を処理する前に、木質系基材に界面活性剤の希釈溶液を前処理した後に、本発明の組成物で木質系基材を処理してもよい。その場合、例えば水あるいは有機溶剤１００部に０．０１〜５部、特に０．１〜２部の濃度で界面活性剤を希釈した溶液を調製し、ローラー、刷毛、スプレー等を用い、場合によっては浸漬法によって木質系基材を前処理し、その後に本発明の組成物を処理することにより、本発明の組成物を木質系基材内部まで深く浸透させることができる。
【００２０】
本発明の木質系基材処理用水性塗装組成物の処理対象となる木質系基材の木材としては、樹種は特に限定されないが、例えば、主要国産樹種であるスギ（Cryptomeria  japonica（L．f．）D.DON）、ヒノキ（Chamaecyparis  obtusa  （SIEB．ET  ZUCC．）ENDL．）やアカマツ（Pinusdensiflora  SIEB．  ET  ZUCC．）、カラマツ（Larix  leptolepis  （SIEB．ET  ZUCC．）GORD.）もしくは外国産樹種であるオウシュウアカマツ（Pinus  sylvestris  L．）、ラジアータパイン（Pinus  radiata  D．DON．）あるいはファルカータ（Albizia  falcataria  Fosb．）等の植林木が好適なものとして挙げられる。これらの木材からなる木質加工材である、集成材、合板、パーティクルボード、ＭＤＦなどが、本発明の木質系基材処理用水性塗装組成物の処理対象として好適なものである。
【００２１】
本発明の木質系基材処理用水性塗装組成物を木質系基材に含浸させる場合には、木質系基材は飽水状態よりはむしろ調湿状態である方が好ましく、予め木質系基材の含水率を１０％〜５０％に調湿しておくことが好ましい。なお、ここで示す含水率とは乾量基準含水率であり、一般に、含水率ｕ＝（Ｗu―Ｗ0）／Ｗ0ｘ１００  （Ｗu：乾燥前の重量、Ｗ0：全乾重量）で表される。
木質系基材の含水率を１０％未満の状態に維持しておくのは実用上困難であり、また５０％を超える場合は、本発明の木質系基材処理用水性塗装組成物における水の添加率が３０％に近い場合、過剰の水が残留することにより、木質系基材の寸法変化が増大し、加工精度を損ねる一因となる。
本発明の木質系基材処理用水性塗装組成物を木質系基材に塗布するには、ローラー、刷毛、スプレー等を用い、場合によっては浸漬法によってもよいし、常圧下または減圧下で処理してもよい。次に、本発明の木質系基材処理用水性塗装組成物を木質系基材の表面に含浸した後、自然乾燥するか、木質系基材が熱分解しない範囲、好ましくは４０℃〜１１０℃で乾燥する。この過程で、本発明の木質系基材処理用水性塗装組成物中の（Ａ）成分の共加水分解縮合物が、加水分解重縮合し金属酸化物に変化する。また、本発明の木質系基材処理用水性塗装組成物を木質系基材表面に含浸させた後、所定の水を木質系基材表面にスプレーあるいは刷毛等の汎用の塗布装置を用いて塗布後、養生し加熱乾燥することにより、（Ａ）成分の共加水分解縮合物中のアルコキシドを完全に金属酸化物に変化させることもできる。養生期間および乾燥期間としては、室温で１日〜７日間程度放置することにより養生し、熟成させた後、５０℃〜１１０℃で半日〜２日程度加熱乾燥することが好ましい。
【００２２】
本発明の木質系基材処理用水性塗装組成物の木質系基材表面への含浸量としては、５０ｇ／ｍ２〜２５０ｇ／ｍ２  が好ましく、より好ましくは１００ｇ／ｍ２〜２３０ｇ／ｍ２  、さらに好ましくは１５０ｇ／ｍ２〜２００ｇ／ｍ２  である。木質系基材への含浸量が５０ｇ／ｍ２未満の場合、木質系基材への含浸量が少なすぎ、その効果が認められにくいという問題点があり、逆に２５０ｇ／ｍ２を超える場合、中塗り塗料や上塗り塗料との密着の低下を引き起こす原因となる場合がある。中塗り塗装や上塗り塗装の工程で使用する水溶性塗料としては、フッ素系、アクリル系、シリコーン系、アクリル系、ウレタン系、ポリエステル系、油脂系等の樹脂があるが、これに限定されるものではない。これらのうち好適なのは、フッ素系樹脂、アクリル系樹脂、シリコーン系樹脂である。これらの塗料の塗布量については、塗料毎に異なるため、各々塗料の指定の塗布量および工程で塗装するのが望ましい。
【００２３】
以下、実施例、比較例および試験例を示し、本発明を更に具体的に説明するが、本発明は、これらの例に制限されるものではない。なお、下記の例において部は重量部を示す。
実施例１
本発明の木質系基材処理用水性塗装組成物１の製造
冷却管、温度計および滴下漏斗を備えた５００ｍｌの四つ口フラスコにメチルトリメトキシシランのオリゴマー８５ｇ（ダイマー換算で０．３７モル）、メタノール１５４ｇおよび酢酸５．１ｇを入れ、撹拌しているところに水６．８ｇ（０．３７モル）を投入し、２５℃で２時間撹拌した。そこに、Ｎ−（２−アミノエチル）−３−アミノプロピルトリメトキシシラン８．９ｇ（０．０４モル）を滴下した。その後、メタノールの還流温度まで加熱して１時間反応後、エステルアダプターにて、内温が１１０℃になるまでメタノールを留去し、粘度７１ｍｍ2／ｓの薄黄色透明溶液８１ｇを得た（重量平均分子量１１００）。このものの系内のメタノール残存量は５重量％であった。固形分換算としてこの薄黄色透明溶液をビーカーに２ｇとり、１０５℃で３時間乾燥させたところ、不揮発分は１．６ｇであり、８０％の比率であった。つまり８１ｇ中固形分は６４．８ｇであった。
上記、合成した部分加水分解縮合物を固形分換算で１０部（実際取得量は１２．５部）、３−（トリメトキシシリル）プロピルオクタデシルジメチルアンモニウムを１部、およびホウ酸を１部、および水を４４部、エタノールを４４部混合溶解させたものを本発明の木質系基材処理用水性塗装組成物１とした。なお、該組成物のｐＨは４．３であった。
【００２４】
実施例２
本発明の木質系基材処理用水性塗装組成物２の製造
冷却管、温度計および滴下漏斗を備えた１Ｌの四つ口フラスコにメチルトリメトキシシランのオリゴマー１２９．７ｇ（ダイマー換算で０．５８モル）、エタノール３５５．３ｇ及び酢酸７．７ｇを入れ、撹拌しているところに水１０．３ｇ（０．５７モル）を投入し、２５℃で２時間撹拌した。そこに、Ｎ−（２−アミノエチル）−３−アミノプロピルトリメトキシシラン１２．７ｇ（０．０５７モル）を滴下した。その後、エタノールの還流温度まで加熱して１時間反応させた。このものの重量平均分子量は１０００であった。固形分換算としてこの溶液をビーカーに２ｇとり、１０５℃で３時間乾燥させたところ、不揮発分は０．４０ｇであり、２０％の比率であった。つまりこの溶液５１５．７ｇ中固形分は１０３．１ｇであった。
ここに３−（トリメトキシシリル）プロピルオクタデシルジメチルアンモニウムの５０％メタノール溶液を２３．３ｇ、およびホウ酸を４０．２ｇ、更に水を３０１．１ｇを順次添加し、混合溶解させた。得られた透明溶液を本発明の木質系基材処理用水性塗装組成物２とした。なお、該組成物のｐＨは４．２であった。
【００２５】
比較例１
比較組成物１の製造
実施例１において、合成された部分加水分解縮合物を固形分換算で１０部のみ使用し、３−（トリメトキシシリル）プロピルオクタデシルジメチルアンモニウム、およびホウ酸は混合せず、水を４５部、エタノールを４５部混合溶解させたものを比較組成物１とした。
【００２６】
実施例３
本発明の木質系基材処理用水性塗装組成物１を用いた木質系基材処理および上塗りにアクリル樹脂塗料を用いた塗装処理による塗装処理木質系基材の製造
試験体には宮崎県日向産スギ（Cryptomeria  japonica  D.DON）気乾材を用いた。この試験片の含水率は約１５％であり、予め２４０番のサンドペーパーで研磨を行った。木地塗装として、実施例１で得られた本発明の木質系基材処理用水性塗装組成物１を、室温中でスギ試験片に市販の塗装用刷毛にて塗布量１５０ｇ／ｍ２で塗布した。これらの試験片を室温中で約７日間静置して乾燥し、試験片内でゲルの熟成を行った。熟成の完了した試験片に対して、２４０番のサンドペーパーで研磨した後、上塗り塗料として、ガードラック アクア（アクリル樹脂塗料、和信化学工業（株）製）を用い、市販の塗装用刷毛にて塗布量１００ｇ／ｍ２で塗布した。これらの試験片を室温中で約７日間静置して乾燥させた。なお、繰り返し試験片数は３片とした。
【００２７】
実施例４
本発明の木質系基材処理用水性塗装組成物１を用いた木質系基材処理および上塗りにフッ素樹脂塗料を用いた塗装処理による塗装処理木質系基材の製造
実施例３と同様の木材試験片と本発明の木質系基材処理用水性塗装組成物１を用い、同様の木地塗装、乾燥・熟成を行った。熟成の完了した試験片に対して、２４０番のサンドペーパーで研磨した後、上塗り塗料として、フッカー２１クリア（フッ素樹脂塗料、（株）セクセブン製）を用い、専用硬化剤を主剤に対して２５重量％混合した後、塗装用刷毛にて塗布量１００ｇ／ｍ２で塗布した。これらの試験片を室温中で約７日間静置して乾燥させた。なお、繰り返し試験片数は３片とした。
【００２８】
実施例５
本発明の木質系基材処理用水性塗装組成物２を用いた木質系基材処理および上塗りにフッ素樹脂塗料を用いた塗装処理による塗装処理木質系基材の製造
実施例１で得られた木質系基材処理用水性塗装組成物１を用いる代わりに、実施例２で得られた木質系基材処理用水性塗装組成物２を用いた以外は、実施例３と同様の木材試験片を用い、同様の木地塗装、乾燥・熟成を行った。熟成の完了した試験片に対して、２４０番のサンドペーパーで研磨した後、上塗り塗料として、フッカー２１クリア（フッ素樹脂塗料、（株）セクセブン製）を用い、専用硬化剤を主剤に対して２５重量％混合した後、塗装用刷毛にて塗布量１００ｇ／ｍ２で塗布した。これらの試験片を室温中で約７日間静置して乾燥させた。なお、繰り返し試験片数は３片とした。
【００２９】
比較例２
本発明の木質系基材処理用水性塗装組成物を用いない木質系基材処理および上塗りにアクリル塗料を用いた塗装処理による塗装処理木質系基材の製造
木地塗料に、本発明の木質系基材処理用水性塗装組成物を用いる代わりに、サドリンアクアベース（水性木材保護剤、アルキド系、Sadolin Nobel製）を用いた以外は、実施例３と同様の塗装処理を施した。
【００３０】
比較例３
本発明の木質系基材処理用水性塗装組成物を用いない木質系基材処理および上塗りにフッ素樹脂塗料を用いた塗装処理による塗装処理木質系基材の製造
木地塗料に、本発明の木質系基材処理用水性塗装組成物を用いる代わりに、サドリンアクアベース（水性木材保護剤、アルキド系、Sadolin Nobel製）を用いた以外は、実施例４と同様の塗装処理を施した。即ち、本発明の木質系基材処理用水性塗装組成物を用いた木地塗装を行わず、２４０番のサンドペーパーで研磨した後、上塗り塗料として、フッカー２１クリア（フッ素樹脂塗料、（株）セクセブン製）を用い、専用硬化剤を主剤に対して２５重量％混合した後、塗装用刷毛にて塗布量１００ｇ／ｍ２で塗布した。これらの試験片を室温中で約７日間静置して乾燥させた。なお、繰り返し試験片数は３片とした。
【００３１】
比較例４
比較組成物１を用いた木質系基材処理および上塗りにフッ素樹脂塗料を用いた塗装処理による塗装処理木質系基材の製造
本発明の木質系基材処理用水性塗装組成物１を用いる代わりに、比較組成物１を用いた以外は実施例４と同様の処理を行った。なお、繰り返し試験片数は３片とした。
【００３２】
試験例１
実施例３から５および比較例２から４で得られた試験片である塗装処理木質系基材について各種の物性評価を行った。物性測定は下記の方法で行った。
（１）キセノンウエザーメーターによる促進劣化試験および色差測定
上記の試験片に対して、キセノンウエザーメーター（スガ試験機（株）WEL−6XS−HC・B・Ec）による耐候性試験を実施した。その試験条件は下記の通りである。
キセノンウエザーメーター照射条件
１．照射  ブラックパネル温度63℃、48mins
２．照射＋シャワ−リング  ブラックパネル温度63℃、12mins
を１サイクル（合計60mins）
０、２００、４００時間時に試験片の色を色差計（ミノルタ（株）製CR−200）を用いてL*、a*、b*表色系により測定した。
これらの値から下記の式により、色差ΔＥを算出し、３試験片の平均値を求めた。
【数１】
2006249182.tif 000002
L*、a*、b*  ；所定時間毎に測定した値
L0*、a0*、b0*  ；照射試験開始前に測定した値
【００３３】
（２）塗膜の割れおよび剥がれ
上記（１）の１，０００時間毎に試験片の表面状態を観察し、割れの観察を実施した。塗膜の割れ、剥がれの認められなかった試験片については○、小さい割れ、剥がれの認められた試験片については△、大きく目立った割れ、剥がれの認められた試験片については×で評価した。
【００３４】
（３）光沢計による光沢度残存率の算出
上記のキセノンウエザーメーターによる促進劣化試験片に対して、光沢計（MINOLTA  GM-268）を用い、入射光８５°の光沢度を経時的に測定し、光沢残存率を下記の式により、算出し、３試験片の平均値を求めた。
［数２］
G＝G＊／G0 ｘ 100  （％）
G＊ ；所定時間毎に測定した値
G0  ；照射試験開始前に測定した値
【００３５】
（４）接触角計による撥水度残存率の算出
上記のキセノンウエザーメーターによる促進劣化試験片に対して、水滴を落とし、接触角計（協和界面科学（株）  CA-X200型）を用い、試験片面と液体面のなす角、すなわち接触角を経時的に測定し、撥水残存率を下記の式により、算出し、３試験片の平均値を求めた。
［数３］
γ＝γ＊／γ0 ｘ 100  （％）
γ＊  ；所定時間毎に測定した値
γ0   ；照射試験開始前に測定した値
【００３６】
（５）結果
キセノンウェザーメーターによる耐候性試験の内、色差に関して、実施例３から４および比較例２から３の試験片についての試験結果を図１に示した。光沢度残存率に関して、実施例３から４および比較例２から３の試験片についての試験結果を図２に示した。撥水度残存率に関して、実施例３から４および比較例２から３の試験片についての試験結果を図３に示した。
これらの結果から、木材の木地に予め、本発明の木質系基材処理用水性塗装組成物を使用した後、塗装処理して得られた実施例３から４の試験片は、本発明の木質系基材処理用水性塗装組成物を使用せずに、あるいは本発明以外の組成物を使用した後、塗装処理して得られた比較例２から３の試験片に比べて、色差、光沢度残存率、撥水度残存率のいずれにおいても優れていた。
また、塗膜の割れ、剥がれに関して、実施例３から５および比較例２から４の試験片についての試験結果を表１に示した。表１に示す通り、塗膜の割れ、剥がれについても、実施例３から５の試験片は、促進劣化試験７，０００時間経過しても著しい損傷が認められず、健全な状態を維持していた。
【００３７】
【表１】
2006249182.tif 000003
【産業上の利用可能性】
【００３８】
以上に示したように、本発明の木質系基材処理用水性塗装組成物を用いて塗装処理木質系基材を製造することにより、通常の塗装仕様による木材の耐候性よりも、さらに高い耐候性を木材などの木質系基材に付与することができる。また、本発明の木質系基材処理用水性塗装組成物による処理では木材などの木質系基材固有の多孔性、低比重、易加工性（切削性、保釘力、接着性、塗装性等）を阻害することなく寸法安定性も付与することができる。さらには防腐・防黴性をも付与することが可能となる。従って、本発明の木質系基材処理用水性塗装組成物を使用することにより、内装材はもとより外装材、特に開口部の部材として使用される木質系基材に、高耐候性を付与することができ、長期間にわたって木質系基材の品質を高く維持できるものである。
【図面の簡単な説明】
【００３９】
【図１】キセノンウェザーメーターによる耐候性試験の内、色差に関して、実施例３から４および比較例２から３の試験片についての試験結果を示す。
【図２】光沢度残存率に関して、実施例３から４および比較例２から３の試験片についての試験結果を示す。
【図３】撥水度残存率に関して、実施例３から４および比較例２から３の試験片についての試験結果を示す。
【図１】
2006249182.tif 000004
【図２】
2006249182.tif 000005
【図３】
2006249182.tif 000006